(57)【要約】【課題】電子部品用、特にコネクタ用として強度と導電率をバランス良く両立した銅合金線材を提供する。【解決手段】銅または銅合金からなる心材の外周に銅亜鉛合金からなる被覆層を形成し、線材の断面積（Ａ）に対する心材の断面積（Ｂ）の比率（Ｂ／Ａ）を０．１５〜０．６とする。【選択図】      図１
2005116486.tif 000002
【特許請求の範囲】
【請求項１】
銅または銅合金からなる心材の外周に銅亜鉛合金からなる被覆層が形成され、線材の断面積（Ａ）に対する心材の断面積（Ｂ）の比率（Ｂ／Ａ）が０．１５〜０．６であることを特徴とする電子部品用銅合金線材。
【請求項２】
線材表面に、更に錫あるいは錫−鉛合金めっきが施されていることを特徴とする請求項１記載の電子部品用銅合金線材。
【請求項３】
前記銅亜鉛合金の亜鉛濃度が２０〜４０重量％であることを特徴とする請求項１又は２記載の電子部品用銅合金線材。
【請求項４】
前記心材は、Ｃｕ、Ｃｕ−０．０２〜０．２重量％Ｚｒ、Ｃｕ−０．１５〜０．２５重量％Ｓｎ−０．１５〜０．２５重量％Ｉｎ、Ｃｕ−０．１５〜０．７０重量％Ｓｎ、Ｃｕ−０．１５〜０．７０重量％Ｉｎ、Ｃｕ−５〜３０重量％Ｚｎ、Ｃｕ−５〜３０重量％Ｚｎ合金にＺｒ、Ｃｒ、Ｓｉ、Ｍｇ、Ａｌ、Ｆｅ、Ｐ、Ｎｉ、Ａｇ、Ｓｎのいずれか少なくとも１種または１種以上を添加した合金、Ｃｕ−０．２〜２０重量％Ａｇ、Ｃｕ−Ｆｅ系、銅被鋼線、銅合金被鋼線、及び、銅／銅合金被複合線からなる群から選ばれたものであることを特徴とする請求項１乃至３のいずれか１項記載の電子部品用銅合金線材。
【請求項５】
線材の引張強さが６００〜８００ＭＰａ、線材の導電率が３０〜６５％ＩＡＣＳであることを特徴とする請求項１乃至４のいずれか１項記載の電子部品用銅合金線材。
【請求項６】
線材の形状が角線であり、コネクタに用いられることを特徴とする請求項１乃至５のいずれか１項記載の電子部品用銅合金線材。
【発明の詳細な説明】
【技術分野】
【０００１】
本発明は、電子部品、特に、コネクタに使用される銅合金線材に関するものである。
【背景技術】
【０００２】
電子部品用に使用されている線材として、各種銅および銅合金線があるが、強度など点から黄銅（Ｃｕ−Ｚｎ合金）線が主に用いられている。また、一部にりん青銅（Ｃｕ−Ｓｎ合金）線が用いられている。
【０００３】
また、電子部品の中でもコネクタに関しては、黄銅線が主であり、形状としては角線が多用されている。さらに、コネクタ用の材料として、強度と導電率が高く、はんだ付け性にも優れたものが要求されており、それらを改善するものとして特許文献１に提案されている銅合金線がある。
【特許文献１】特開平６−１７１６８号公報
【発明の開示】
【発明が解決しようとする課題】
【０００４】
しかしながら、従来の黄銅線やりん青銅線、あるいは特許文献１に提案されている銅合金線にはそれぞれ以下のような問題点があった。
【０００５】
まず、黄銅線は、強度と導電率が比較的良好なものの、銅線と比較すると導電率が低いといった問題点があり、りん青銅線は導電率が著しく低い。また、特許文献１に記載されている銅合金線は、導電率を黄銅線のそれ以上に設計すると強度が黄銅線のそれ以下になってしまい、強度を同等に設計した場合の導電率の増加はわずかであり優位性は認められない。
【０００６】
したがって、電子部品用、特にコネクタ用線材として、強度と導電率をバランス良く両立する材料は未だ提供されていない。
【０００７】
従って、本発明の目的は、上記課題を解決し、電子部品用、特にコネクタ用として強度と導電率をバランス良く両立した銅合金線材を提供することにある。
【課題を解決するための手段】
【０００８】
上記目的を達成するため、本発明の電子部品用銅合金線材は、銅または銅合金からなる心材の外周に銅亜鉛合金からなる被覆層が形成され、線材の断面積（Ａ）に対する心材の断面積（Ｂ）の比率（Ｂ／Ａ）が０．１５〜０．６であることを特徴とする。
【０００９】
線材表面に、更に錫あるいは錫−鉛合金めっきを施すこともできる。
【００１０】
前記銅亜鉛合金の亜鉛濃度を２０〜４０重量％とすることができる。
【００１１】
前記心材は、Ｃｕ、Ｃｕ−０．０２〜０．２重量％Ｚｒ、Ｃｕ−０．１５〜０．２５重量％Ｓｎ−０．１５〜０．２５重量％Ｉｎ、Ｃｕ−０．１５〜０．７０重量％Ｓｎ、Ｃｕ−０．１５〜０．７０重量％Ｉｎ、Ｃｕ−５〜３０重量％Ｚｎ、Ｃｕ−５〜３０重量％Ｚｎ合金にＺｒ、Ｃｒ、Ｓｉ、Ｍｇ、Ａｌ、Ｆｅ、Ｐ、Ｎｉ、Ａｇ、Ｓｎのいずれか少なくとも１種または１種以上を添加した合金、Ｃｕ−０．２〜２０重量％Ａｇ、Ｃｕ−Ｆｅ系、銅被鋼線、銅合金被鋼線、及び、銅／銅合金被複合線からなる群から選ばれたものとすることができる。
【００１２】
線材の引張強さを６００〜８００ＭＰａ、線材の導電率を３０〜６５％ＩＡＣＳとすることができる。
【００１３】
線材の形状が角線であり、コネクタに用いられるものとすることができる。
【発明の効果】
【００１４】
本発明の電子部品用銅合金線材によれば、電子部品用、特にコネクタ用として強度と導電率が従来の黄銅線材の特性を大きく上回る特性を有する線材を提供することができる。このため、今後の電子部品の性能向上に大きく寄与することができ、その実用的効果は極めて大きい。
【発明を実施するための最良の形態】
【００１５】
以下に、本発明の電子部品用銅合金線材の実施の形態について図面を参照しながら説明する。
【００１６】
図１は、本実施形態の電子部品用銅合金線材の構造を示す横断面図である。この銅合金線材１は、銅または銅合金からなる心材３の外周に、銅亜鉛合金からなる被覆層５が設けられ、全体として断面形状が０．６３５ｍｍ×０．６３５ｍｍの角線に形成されている。心材３に銅および銅合金を用い、その外周に銅亜鉛合金からなる被覆層５を形成したのは、線材の強度と導電率を両立させるためである。すなわち、心材３の銅および銅合金で導電率を増加させ、外周の銅亜鉛合金で強度の増加を図るためである。ここで、銅合金線材１の断面積（Ａ）に対する心材３の断面積（Ｂ）の比率（Ｂ／Ａ）が０．１５〜０．６とする必要がある。かかる範囲に規定したのは、０．１５未満では心材３を構成する銅または銅合金の断面積が小さくなり過ぎ電子部品用線材としての導電率の向上が期待できず、０．６を超えると被覆層５の面積が少なくなり過ぎて十分な強度が確保できなくなるためである。
【００１７】
また、被覆層５を構成する銅亜鉛合金の亜鉛濃度は、２０〜４０重量％であることが好ましい。銅亜鉛合金の亜鉛濃度が２０重量％未満では被覆層５による強度向上の効果が乏しく、４０重量％を超えると伸線加工性能が低下してしまうとともに、導電率が低下してしまうためである。
【００１８】
本実施形態の銅合金線材１は、直径が４．０ｍｍの銅合金線を、肉厚１．４ｍｍの銅亜鉛合金製パイプに挿入し、伸線加工と熱処理を繰り返すことにより形成することができる。
【００１９】
本実施形態の銅合金線材１は、心材３と被覆層５との断面積が所定の割合に形成されているので、後述する実施例からも明らかなように、線材の引張強さが６００〜８００ＭＰａ、好ましくは６５０〜７５０ＭＰａ、かつ、線材の導電率が３０〜６５％ＩＡＣＳ、好ましくは４５〜５５％ＩＡＣＳとすることができ、主にコネクタ用銅合金線として、強度と導電率をバランス良く両立させた電子部品用線材の提供が可能になる。
【００２０】
また、銅合金線材１表面に、錫あるいは錫−鉛合金めっきを施すこともできる。これより、はんだ付け作業を容易に行うことができる。
【実施例１】
【００２１】
図１に示す銅合金線材１の心材３としてＣｕ−０．１９Ｓｎ−０．２Ｉｎ合金、被覆層５としてＣｕ−３０Ｚｎ合金を用い、直径が４．０ｍｍのＣｕ−０．１９Ｓｎ−０．２Ｉｎ合金線を、肉厚１．４ｍｍのＣｕ−３０Ｚｎ合金製パイプに挿入し、伸線加工と熱処理を繰り返して０．６３５ｍｍ×０．６３５ｍｍの角線を作製した。なお、合金組成の単位は全て、重量％である。
【実施例２】
【００２２】
心材３及び被覆層５として実施例１と同様の組成の合金とし、直径が４．０ｍｍのＣｕ−０．１９Ｓｎ−０．２Ｉｎ合金線を、肉厚１．０ｍｍのＣｕ−３０Ｚｎパイプに挿入し、伸線加工と熱処理を繰り返して０．６３５ｍｍ×０．６３５ｍｍの角線を作製した。
【実施例３】
【００２３】
心材３及び被覆層５として実施例１と同様の組成の合金とし、直径が４．０ｍｍのＣｕ−０．１９Ｓｎ−０．２Ｉｎ合金線を、肉厚０．６ｍｍのＣｕ−３０Ｚｎパイプに挿入し、伸線加工と熱処理を繰り返して０．６３５ｍｍ×０．６３５ｍｍの角線を作製した。
【比較例１】
【００２４】
心材３及び被覆層５として実施例１と同様の組成の合金とし、直径が４．０ｍｍのＣｕ−０．１９Ｓｎ−０．２Ｉｎ合金線を、肉厚４．０ｍｍのＣｕ−３０Ｚｎパイプに挿入し、伸線加工と熱処理を繰り返して０．６３５ｍｍ×０．６３５ｍｍの角線を作製した。
【比較例２】
【００２５】
心材３及び被覆層５として実施例１と同様の組成の合金とし、直径が４．０ｍｍのＣｕ−０．１９Ｓｎ−０．２Ｉｎ合金線を、肉厚０．５ｍｍのＣｕ−３０Ｚｎパイプに挿入し、伸線加工と熱処理を繰り返して０．６３５ｍｍ×０．６３５ｍｍの角線を作製した。
【００２６】
Ｃｕ‐３０Ｚｎ合金（黄銅）に伸線加工と熱処理を繰り返して０．６３５ｍｍ×０．６３５ｍｍの角線を作製した。
【００２７】
実施例１〜３、比較例１、２、従来例における銅合金線材の組成と、全断面積（Ａ）に対する心材の断面積（Ｂ）の比率（Ｂ/Ａ）、引張強さ、導電率の測定結果を表１に併せて示す。
【００２８】
【表１】
2005116486.tif 000003
表１より明らかなように、実施例１〜３の銅合金線材は、引張強さが従来例の黄銅線とほぼ同等以上であり、かつ導電率が６０〜１００％増加していることがわかる。一方、比較例１の銅合金線材は、全断面積に対する心材の断面積比が小さすぎるため、従来の黄銅線と比較して導電率の増加が認められない。また、比較例２の銅合金線材は全断面積に対する心材の断面積比が大きいため、導電率は増加するものの強度が黄銅線を大きく下回ってしまう。以上のことより、全断面積（Ａ）に対する心材の断面積（Ｂ）の比率（Ｂ/Ａ）を０．１５〜０．６の範囲とすることにより、電子部品用線材として、従来にはない強度と導電率の双方がバランス良く兼ね備わった材料を見出すことができた。
【図面の簡単な説明】
【００２９】
【図１】本実施形態の電子部品用銅合金線材の構造を示す横断面図である。
【符号の説明】
【００３０】
１  銅合金線材
３  心材
５  被覆層
【図１】
2005116486.tif 000004